(57)【要約】      （修正有）【課題】アルカリ骨材反応によるひびわれや塩分による鉄筋腐食、その他コンクリートの薬害や酸性雨等で脆弱化した部分に薬剤を深部まで均一に確実に注入することにより、コンクリートの強度回復と中性化回復及び劣化した表層を強化して、コンクリートそのものの品質を改良する方法を提供する。【解決手段】コンクリート面の施工区画の周囲に当たる部分３にあらかじめ所定幅の、耐アルカリ性の積層構造のシート２を巻き付けた後、耐アルカリ性のパテ状樹脂４を全面コテ塗りし、シートの端部は20ｍｍ程度パテ状樹脂がはみ出るようにして、積層構造のシートを全面コンクリート面へ固定する。パテ状樹脂が硬化後、あらかじめ積層構造のシートに取り付けてあった注入パイプ１より、亜硝酸リチウムを注入し、コンクリート内部まで徐々に浸透させる。【選択図】  図２
2005068645.tif 000002
【特許請求の範囲】
【請求項１】
劣化コンクリート面に耐アルカリ性の積層構造のシートを貼り付けた後、その積層構造シート全面と劣化コンクリート面に接する端部に耐アルカリ性のパテ状樹脂を塗布してシートを固定した後、アルカリ性薬剤を注入し、満遍無くコンクリート深部にアルカリ性薬剤を含浸させることを特徴とするコンクリート構造物の補修方法。
【請求項２】
前記、耐アルカリ性の積層構造のシートが３層構造からなり、直径０．５〜５ｃｍの複数の穴が空いた、ポリエチレン等フィルムの両側に不織布を貼り付けた遮蔽シートであることを特徴とする請求項１記載のコンクリート構造物の補修方法。
【請求項３】
前記、耐アルカリ性の積層構造のシートが３層構造からなり、ポリエチレン等フィルムの両側に不織布を貼り付けた遮蔽シートである、さらに、劣化コンクリート面側と接触する不織布に、亜硝酸リチウム等のアルカリ液体を注入するための注入パイプと、エア抜き用のパイプを取り付けることを特徴とする請求項１及び２記載のコンクリート構造物の補修方法。
【発明の詳細な説明】
【０００１】
【発明の属する技術分野】
本発明は、コンクリートのひび割れや中性化等の、コンクリート劣化を抑制し、鉄筋まわりをアルカリ化して、耐久性の向上を図るためのコンクリート構造物の補修方法に関する。
【０００２】
【従来の技術】
劣化コンクリート内部の鉄筋を腐食防錆から保護する為、補修方法として使用される薬品には、亜硝酸リチウム（例えば日産化学工業株式会社製造品）がある。
亜硝酸リチウムは中性化したコンクリートのアルカリ性を復元して内部の鉄筋を防錆することと、この成分のリチウムイオンが反応性シリカと反応結合して膨張性骨材の周囲を不溶化して反応膨張を抑制することは、コンクリート学会等の発表により周知である。しかしこのリチウムイオンをコンクリート内部深くしかも大量に有効量を含浸させる方法は困難である。従来の方法として、亜硝酸リチウムを刷毛塗りする方法や混入モルタルを塗り付け徐々に浸透拡散させる方法（特開平５−２１４８１８）では、刷毛で３回塗布しても３５０〜５００ｇが限度であり、それ以上の必要量を供給するにはコンクリートに穿穴して、機械的に強制注入する方法（特許第２８４０５６６号、特許第３２３０２０４号）がある。しかし、劣化コンクリートに損傷を与える為、好まれない。
【０００３】
一方、酸性雨や工場の薬品等コンクリートに有害な物質により表層が脆弱化したコンクリートは、斫り取って新しい材料で被覆する方法が有効な方法である（特開２００３−１３６０８）。しかし、既存のままで表層強化して改良しようとする場合、強化剤をコンクリートの脆弱深層に至る含浸強化を行わなければならない。しかし、求められる深さには至らずわずか３ｍｍ以下の不満足な結果であった。
【０００４】
【参考文献】
【特許文献１】特開平５−２１４８１８号
【特許文献２】特開２００１−２０７１１８号
【特許文献３】特開２００２−３３８３７５号
【特許文献４】特開２００３−１３６０８号
【特許文献５】特許第２８４０５６６号
【特許文献６】特許第３２３０２０４号
【０００５】
【発明が解決しようとする課題】
本発明は、従来の問題を解決するものであり、既に有効性については高い評価を受けているアルカリ性薬剤の唯一の問題点である有効含浸深さと有効使用量の確保などの様々な難題を一挙に解決し、コンクリートの欠陥原因を薬剤治療してなおかつ健全なコンクリートに改善して耐久性を図ろうとするものである。特に造り替えが困難といわれる高速自動車道や新幹線高架橋・トンネル・ダム・その他の社会資本構造物の耐久性を保持することを目的としており、具体的にはアルカリ骨材反応によるひびわれや中性化による鉄筋腐食、その他コンクリートの薬害や酸性雨等で脆弱化した部分にアルカリ性薬剤を深部まで均一に確実に注入することにより、コンクリートのアルカリ性回復及び鉄筋を防錆する方法及び、張付けた積層構造シートによって、コンクリート片の剥落防止方法を提供することを目的としている。
【０００６】
【課題を解決するための手段】
上記の目的を達成するために、本発明のコンクリート構造物の補修方法は、コンクリート面の施工区画の周囲に当たる部分にあらかじめ所定幅の、耐アルカリ性の積層構造のシートを貼り付けた後、耐アルカリ性のパテ状樹脂を全面コテ塗りし、シートの端部は２０ｍｍ程度パテ状樹脂がはみ出るようにして、積層構造のシートを全面コンクリート面へ固定する。パテ状樹脂が硬化後、あらかじめ積層構造のシートに取り付けてあった注入パイプより、亜硝酸リチウム等のアルカリ性薬剤を注入し、１年以上放置してコンクリート内部まで徐々に浸透させるものである。
【０００７】
耐アルカリ性のパテ状樹脂として、ビニルエステル樹脂、ウレタン樹脂、アクリル樹脂等が使用できるが、エポキシ樹脂を用いるのが好適である。
エポキシ樹脂はＢ型粘度計で５〜１００Ｐａ・ｓの粘度を有し、チクソ係数が５．０以上で、さらに、亜硝酸リチウムの注入状態が良く判るよう透明が好ましい。また、硬化収縮率３％以下、曲げ強度３０Ｎ／ｍｍ２  以上のものを用いるとよい。
【０００８】
本発明において使用する、耐アルカリ性の積層構造のシートは３層構造からなり、直径０．５〜５ｃｍの複数の穴を有し、ポリエチレン等フィルムの両側に厚さ０．２〜２．２ｍｍの不織布を貼り付けた通液性シートである、さらに、劣化コンクリート面側と接触する側の不織布に、亜硝酸リチウムを注入するための注入パイプと、エア抜き用のパイプを取り付けることを特徴とする。
【０００９】
本発明に係わる耐アルカリ性シートはアルカリ性を有する材質若しくは構造からなるものであれば、特に限定されるものではないが、例としてポリエステル、ナイロン、ビニロン、アクリルなどの合成繊維、或いはこれらの混合された複合繊維、ガラス繊維などの無機繊維、麻繊維など天然繊維、合成繊維に無機繊維、天然繊維などが混合された複合繊維から加工された不織布、織布など基材を耐アルカリ性の遮蔽シート層の両面に積層したものなどが使用される。該通液性層の基材は、好ましくは０．２〜２．０ミリの厚みのあるものが好ましい。０．２ミリ以下では注入した亜硝酸リチウム等のアルカリ液体でシートがふくらみ、破損又は、アルカリ性薬剤の注入が不十分となる場合が予想され好ましくない。２ｍｍ以上では劣化コンクリートへの貼り付け作業が困難となり好ましくない。耐アルカリ性シート体には適所に円形、方形など各種形状の孔が設けられたものも使用できる。尚、耐アルカリ性の遮蔽シート層は０．０５〜１ｍｍ厚のポリエチレン樹脂、ポリオレフィン樹脂、塩化ビニル樹脂、ポリエステル樹脂、アクリル樹脂などが使用される。
【００１０】
【実施例】
図１に本発明の実施例の施工説明図として積層構造のシートを示した。
図２に本発明方法の実施例の施工説明図としてコンクリート面と積層構造のシートの断面図を示した。
図３に本発明の実施例の施工説明図としてコンクリート構造物へ積層構造のシートを貼り付け、パテ状樹脂を全面コテ塗りした施工例を示した。
【００１１】
図１において耐アルカリ性の積層構造のシートに注入パイプ１及び、エア抜きパイプ２を取り付けた。この注入パイプ１及び、エア抜きパイプ２は劣化コンクリート面側と接触する不織布側に取り付ける。
【００１２】
図２において、劣化コンクリート面４に対して、図１で示した耐アルカリ性の積層構造のシート３を貼り付けた後、劣化コンクリート全面に耐アルカリ性のパテ状樹脂２を塗布しシートを固定する。次にパテ状樹脂が硬化後、あらかじめ取り付けてあった注入パイプ１より、亜硝酸リチウムを注入し、１年以上放置して徐々に浸透と拡散により、満遍無くコンクリート深部に薬剤を含浸させる。なお、注入パイプ１から亜硝酸リチウムを注入し、エア抜きパイプ２より積層構造のシート３から余分な空気を抜き取る。
【００１３】
図３において、劣化コンクリート構造物１に対して、図１で示した耐アルカリ性の積層構造のシート２を貼り付け、耐アルカリ性のパテ状樹脂を全面コテ塗りする事により、コンクリートの剥落防止の効果も得られる。
【００１４】
亜硝酸リチウムが劣化コンクリート表面から、どれくらい浸透したかを測定する為に、中性化した劣化コンクリートにフェノールフタレインを塗布した後、色の変化によってアルカリに戻るまでの期間と表面から何ｍｍまで亜硝酸リチウムが浸透したのかを測定した。その結果を表１に示す。
【００１５】
【表１】
2005068645.tif 000003
＊アルカリ化部分は中性化した劣化コンクリートの表面からの距離
【００１６】
【発明の効果】
本発明によれば、亜硝酸リチウムを適確に注入し、必要な薬液量を求められる深さまで均一に含浸させることによって、コンクリートの中性化回復、鉄筋防錆、アルカリ骨材反応による劣化の抑制、そして、耐久性の向上を図ることができる。
【００１７】
【図面の簡単な説明】
【図１】実施例の施工説明図である。
【符号の説明】
１    注入／エア抜きパイプ
２    積層構造のシート
【図２】実施例の施工説明図である。
【符号の説明】
１        注入／エア抜きパイプ                        ２    積層構造のシート
３    劣化コンクリート面                ４  パテ状樹脂
【図３】実施例の施工説明図である。
【符号の説明】
５      劣化コンクリート構造物        ６  パテ状樹脂を塗付した、積層構造のシート
７    地面
【図１】
2005068645.tif 000004
【図２】
2005068645.tif 000005
【図３】
2005068645.tif 000006